Brevet FR2751974A1 — publié le 19980206

POLYMÈRES ADHESIFS SENSIBLES À LA PRESSION La présente invention porte sur des polymères adhésifs sensibles à la pression présentant un très bon compromis adhésion/cohésion. Les auto-adhésifs en phase aqueuse ont connu un essor important depuis le début des années 1970 pour remplacer les produits en solution sous la contrainte des nouvelles réglementations environnementales et des augmentations du prix des solvants. Les adhésifs sensibles à la pression doivent posséder les caractéristiques générales suivantes: - être capables de se déformer sous de faibles pressions pour obtenir un mouillage immédiat de la surface; - posséder des propriétés visco-élastiques suffisantes pour conserver, après suppression de la force appliquée, une position permanente. Les liaisons formées par ces adhésifs avec le support sont d'énergie relativement faible et beaucoup d'applications requièrent un niveau de cohésion plus important que celui de l'adhésion (pelage, collant) pour obtenir une rupture adhésive de la surface. L'aptitude d'un adhésif sensible à la pression à bien mouiller une surface peut être corrélée à sa température de transition vitreuse (Tg) et à sa masse moléculaire. Généralement, l'obtention d'une Tg inférieure à -25'C, voire à -40'C, par copolymérisation de monomères acryliques et/ou vinyliques en présence d'agents de transfert, permet d'obtenir le niveau de collant souhaité. Cependant l'influence de la Tg et de la masse moléculaire sur les propriétés adhésives est antagoniste de leur influence sur la cohésion. Pour améliorer la force cohésive des adhésifs sensibles à la pression sans détériorer les propriétés adhésives, une très légère réticulation est souvent utilisée par emploi de monomères multifonctionnels, tel que décrit dans "Recent developments in acrylic polymers for latex adhesives" RAPRA 1981, Volume 18 n' 5, Abst. 7761431c. L'incorporation de monomères chélatants a également été décrite dans la demande internationale WO 91/02759, afin d'augmenter la cohésion des auto-adhésifs après formulation de ceux-ci avec de l'acétate d'aluminium. La post-addition de tels additifs (Zn(Ac)2, Al(Ac)3) est par ailleurs souvent employée pour augmenter le niveau de cohésion des polymères contenant des fonctions carboxyliques. Cependant, l'utilisation de latex fortement carboxylés pose des problèmes de synthèse et d'application. En effet, la copolymérisation des acides acrylique et méthacrylique monomères en proportion pondérale du polymère supérieure à 6% conduit à des problèmes d'instabilité et entraîne une baisse du pelage. De plus, la grande différence de Tg entre les acides et leurs sels rend la Tg de la composition résultante très sensible aux variations de pH. La recherche d'un bon compromis adhésion/cohésion reste donc toujours une des préoccupations des formulateurs. Dans ce cadre, toute solution permettant d'améliorer la cohésion d'un adhésif sensible à la pression sans faire chuter les propriétés adhésives et pour un coût compatible avec l'application, présente un intérêt évident. La Société déposante a maintenant découvert de façon surprenante qu'un adhésif sensible à la pression, présentant un haut niveau de cohésion associé à de bonnes propriétés adhésives de pelage et de collant peut être obtenu par copolymérisation d'une faible quantité de monomère (méth)acrylique ou vinylique comportant un groupe uréido associée à une structure monomérique contenant un monomère de Tg > 0OC, un monomère de basse Tg, un monomère de type acide carboxylique insaturé et un monomère (méth)acrylique possédant une structure éthoxylée donnée, pour une Tg globale du copolymère inférieure ou égale à -25'C et en présence d'une quantité adéquate d'agent de transfert. La haute force cohésive résulte de l'apport du ou des monomères à structure uréido, et le bas compromis cohésion/adhésion est obtenu par action sur la Tg du copolymère, sur la nature de la composition monomérique et sur la quantité d'agent de transfert utilisée. Si l'utilisation des monomères (méth)acryliques ou vinyliques à structure uréido est bien connue pour améliorer l'adhésion, et plus particulièrement l'adhésion humide de revêtements aqueux, et pour limiter les émissions de formaldéhyde dans les dispersions textiles, on ne trouve pas de document de la littérature décrivant l'emploi de ces monomères pour augmenter la force cohésive d'un adhésif sensible à la pression. On note cependant, dans la demande internationale 91/02759, l'utilisation de méthacrylamide d'éthylimidazolidone dans la composition polymère de l'Exemple 18, mais sans que l'on puisse constater un effet positif de ce monomère, l'augmentation de la cohésion étant apportée par le méthacrylate d'acétoacétoxyéthyle. La présente invention a donc pour objet un polymère adhésif sensible à la pression, obtenu par polymérisation en émulsion du mélange des monomères suivants, pour un total de 100% en poids: (A) 40 à 95%, de préférence 50 à 65%, en poids d'au moins un monomère (méth)acrylique ou vinylique capable de conduire à un homopolymère ayant une température de transition vitreuse inférieure ou égale à -40'C; (B) 2 à 50%, de préférence 25 à 45%, en poids d'au moins un monomère (méth)acrylique ou vinylique capable de conduire à un homopolymère ayant une température de transition vitreuse supérieure ou égale à 0'C; (C) 0,5 à 6%, de préférence 1 à 3%, en poids d'au moins un monomère (méth)acrylique carboxylique; (D) 0 à 5%, de préférence 0 à 3%, en poids d'au moins un monomère (méth)acrylique éthoxylé à 1 à 20 moles, en particulier 1 à 5 moles, d'oxyde d'éthylène; (E) 0,05 à 1%, de préférence 0,1 à 0,5 %, en poids d'au moins un monomère (méth)acrylique ou vinylique comportant un groupe uréido; et (F) 0 à 2%, de préférence 0,5 à 1,5% en poids d'au moins un monomère acrylique ou vinylique portant une fonction sulfonate, ledit polymère ayant une température de transition vitreuse inférieure ou égale à -25'C, de préférence inférieure ou égale à -40'C, et la polymérisation ayant été conduite en présence d'au moins un agent de transfert utilisé à raison de 0,05 à 0,25 % en poids, de préférence à raison de 0,05 à 0,2 % en poids, par rapport aux monomères. Les monomères (A) présentent une température de transition vitreuse généralement comprise entre -40'C et -80 C; ils sont notamment choisis parmi l'acrylate de butyle, l'acrylate de n-octyle, l'acrylate d'isooctyle, l'acrylate de 2-éthylhexyle et le versatate de 2-éthylhexyle. Un monomère A particulièrement préféré est l'acrylate de 2-éthylhexyle. Les monomères (B) présentent une température de transition vitreuse généralement comprise entre 10'C et C; ils sont notamment choisis parmi l'acrylate de méthyle, le méthacrylate de butyle, le méthacrylate de méthyle et l'acétate de vinyle. Des monomères (B) particulièrement préférés sont le méthacrylate de méthyle, l'acrylate de méthyle, l'acétate de vinyle et leurs mélanges. Le monomère (C) est notamment l'acide acrylique ou l'acide méthacrylique, l'acide acrylique étant préféré. A titre d'exemples des monomères (D) qui sont facultatifs, on peut citer l'acrylate de méthoxyéthyle, l'acrylate d'éthyldiglycol, le méthacrylate d'éthyltriglycol, ce dernier étant préféré. Les monomères (D) permettent d'augmenter les propriétés de collant à la boucle "loop tack", et de pelage. Parmi les monomères (E) à groupe uréido, on peut citer, en particulier, le (méth)acrylate d'éthylimidazolidone, le (méth)acrylamide d'éthyle- imidazolidone et la 1-[2-[[2-hydroxy-3-(2-propényloxy)- propyl]amino]éthyl]-2-imidazolidone. Parmi ceux-ci, on préfère le méthacrylate d'éthylimidazolidone. Parmi les monomères (F) à groupe sulfonate, on peut citer en particulier le vinylsulfonate de sodium, l'acrylamidométhyl sulfonate de sodium, l'allyl éther sulfonate de sodium. Parmi ceux-ci, on préfère le vinyl sulfonate de sodium. Les monomères (F) permettent d'améliorer la stabilité colloïdale des dispersions pour polymères adhésifs sensibles à la pression, ainsi que les propriétés de mouillage des supports. Les polymères selon l'invention sont préparés par polymérisation en émulsion dans les conditions bien connues de l'homme du métier. Ainsi, la réaction est préférentiellement conduite sous atmosphère inerte en présence d'amorceurs radicalaires. Le système d'amorçage utilisé peut être un système Red-Ox tel que K2S208, (NH4)2S208 / Na2S205, Na2SO3, un système thermique tel que (NH4)2S208, les quantités utilisées étant comprises entre 0,2 et 1,0% en poids par rapport à la masse totale des monomères, préférentiellement entre 0,25 et 0,5% en poids. La réaction de polymérisation en émulsion selon l'invention est menée à une température comprise entre 65 et 'C et est fonction de la nature du système d'amorçage utilisé: 65-75 C pour les systèmes Red-Ox à base de peroxodisulfate et de métabisulfite, 70-85'C pour les systèmes thermiques à base de peroxodisulfate seul. La préparation des dispersions selon l'invention est effectuée de préférence selon un procédé de type semi- continu, permettant de limiter les dérives de composition qui sont fonction des différences de réactivité des différents monomères. L'introduction des monomères sous forme d'une préémulsion avec une partie de l'eau et des tensio-actifs est ainsi généralement réalisée sur une période de temps de 3 heures 30 à 5 heures. Il est également utile, bien que non indispensable, d'effectuer un ensemencement de 5 à 15% des monomères. Les systèmes émulsifiants utilisés dans le procédé de polymérisation en émulsion selon l'invention sont choisis dans la gamme des émulsifiants possédant une balance hydrophile/lipophile adaptée. Les systèmes préférés sont constitués par l'association d'un tensio-actif anionique, tel que le laurylsulfate de sodium, les nonylphénol sulfates éthoxylés en particulier à 20 - 25 moles d'oxyde d'éthylène, le benzène dodécylsulfonate et les alcools gras éthoxylés sulfates, et d'un tensioactif non ionique, tel que les nonylphénols éthoxylés en particulier à 10 - 40 moles d'oxyde d'éthylène et les alcools gras éthoxylés. La quantité totale d'émulsifiant est comprise dans la gamme de 2 à 4% en poids et préférentiellement de 2,5 à 3,7% en poids par rapport aux monomères. Les meilleurs résultats sont obtenus en utilisant les proportions en poids en tensio-actif anionique / tensio-actif non ionique allant de 25/75 à 60/40 en fonction de la nature des monomères utilisés. Les dispersions de polymères destinées à être appliquées comme autoadhésifs selon l'invention sont préférentiellement synthétisées pour de hauts extraits secs, de l'ordre de 50 à 65% en poids, pour permettre un séchage rapide lors de l'application. Pour obtenir des extraits secs supérieurs à 60%, il est par ailleurs préférable de bien contrôler les séquences d'ajout de tensio-actifs de façon à obtenir la répartition granulométrique appropriée pour éviter une trop grande viscosité. De manière à obtenir une meilleure applicabilité sur les supports, il est possible d'ajuster la rhéologie par l'ajout d'un épaississant adapté en faibles quantités: généralement inférieures à 0,2% en poids par rapport à la dispersion finale. Il est également possible, bien que non indispensable, d'ajouter un agent tackifiant pour améliorer l'adhésion sur des supports non polaires, tels que le polyéthylène. Les polymères obtenus dans le procédé selon l'invention conduisent à des adhésifs sensibles à la pression présentant un haut niveau de cohésion tout en gardant de bonnes valeurs de pelage et de collant. Ces nouveaux adhésifs peuvent ainsi être utilisés pour remplacer les polymères en phase solvant coûteux et néfastes pour l'environnement. Comme déjà indiqué, l'augmentation importante de la force cohésive est obtenue par copolymérisation d'au moins un monomère possédant un groupe pendant uréido, tel que le méthacrylate d'éthylimidazolidone. Les monomères possédant ces groupes uréido très polaires peuvent être à l'origine d'associations polaires, telles que des liaisons hydrogène ou dipôle- dipôle, qui vont contribuer à augmenter de manière importante la masse moléculaire et jouer ainsi sur les propriétés visco-élastiques de l'adhésif. La copolymérisation du monomère uréido peut s'effectuer selon un procédé semi-continu en une seule étape mais aussi selon un procédé semi-continu en deux étapes o le monomère uréido est réparti préférentiellement dans la seconde étape sans toutefois exclure son emploi dans la première étape. Pour conserver les propriétés nécessaires de pelage et de collant avec de bonnes propriétés cohésives, il est préférable d'ajuster la masse moléculaire du polymère par utilisation d'une quantité adaptée d'un agent de transfert, tel que les alkyl mercaptans (tert.-dodécyl- mercaptan, n-dodécylmercaptan), les mercaptopropionates d'alkyle, ou l'acide thioglycolique. Les quantités optimales d'agent de transfert selon l'invention sont comprises entre 0,01% à 0,25% en poids des monomères, préférentiellement de 0,05 à 0,2% en poids. Il est également possible d'augmenter la quantité d'amorceur utilisée pour réduire la masse moléculaire. Il est également démontré que l'association d'au moins un monomère acrylique éthoxylé tel que défini ci- dessus permettait de contribuer à la conservation de bonnes propriétés de pelage et de collant à côté des fortes propriétés cohésives apportées par le ou les monomères à structure uréido. La force cohésive importante associée aux adhésifs selon la présente invention rend aussi ces derniers compatibles avec l'emploi d'agents tackifiants utilisés pour augmenter l'adhésion sur les supports de faible énergie de surface, tels que les polyoléfines. Les dispersions selon l'invention peuvent être utilisées seules pour conduire à la formulation d'autoadhésifs possédant les propriétés désirées, mais aussi en mélange avec d'autres dispersions dans les conditions de formulation jugées optimales pour l'application. La présente invention va maintenant être décrite à l'aide d'exemples et d'exemples comparatifs. Dans ces Exemples, toutes les "parties" et tous les pourcentages sont en poids sauf indication contraire. EXEMPLE 1 (comparatif) Dans un réacteur de 3 litres, muni d'une agitation mécanique centrale et d'une arrivée d'azote, et surmonté par un réfrigérant, on introduit 36,8 parties d'eau déminéralisée, 0,265 partie de nonylphénol polyoxyéthyléné à 10 moles d'oxyde d'éthylène (commercialisé sous la marque SYNTHOPON ), 0,09 partie de lauryl sulfate de sodium (commercialisé sous la marque TEXAPON ). Puis le réacteur est dégazé par circulation d'azote et son contenu est porté à 70'C à l'aide d'un bain-marie. On introduit alors 0,35 partie de métabisulfite de sodium, puis on ajoute une préémulsion ayant la composition suivante: Acrylate de 2- éthylhexyle............. 56 parties Acrylate de méthyle................. 41,5 " Acide acrylique....................... 2,5 " Eau déminéralisée..................... 37,8 " n-Dodécylmercaptan............. DTD: ....... 0,1 " Nonylphénol polyoxyéthyléné à 10 moles d'oxyde d'éthylène (SYNTHOPON@)....... 2,39 " Lauryl sulfate de sodium (TEXAPON@)... 0,81 " et une solution de 0,35 partie de peroxodisulfate d'ammonium dans 6 parties d'eau déminéralisée, en 3 h 30 mn sous..DTD: agitation (100 tpm). Les additions terminées, on maintient le milieu réactionnel 1 h 30 mn à 70 C, puis on laisse refroidir à la température ambiante. La dispersion obtenue possède les caractéristiques suivantes: * Viscosité Brookfield à 29'C: 480 mPa.s * Dimension moyenne des particules: 214 nm * Extrait sec: 55,2%. EXEMPLE 2 (comparatif) On reprend le mode opératoire de l'Exemple 1 en incorporant une préémulsion ayant la composition suivante: Acrylate de 2-éthylhexyle............. 56 parties Acrylate de méthyle... .............. 38,5 t Acide acrylique....................... 2,5 " Eau déminéralisée..................... 37,8 " n-Dodécylmercaptan....... DTD: ............. 0,1 " Nonylphénol polyoxyéthyléné à 10 moles d'oxyde d'éthylène (SYNTHOPON@)........ 2,39 " Lauryl sulfate de sodium (TEXAPON )... 0,81 " Méthacrylate d'éthyltriglycol.......... 3 " La dispersion obtenue possède les caractéristiques suivantes: * Viscosité Brookfield à 23'C: 930 mPa.s * Taille moyenne des particules: 130 nm..DTD: *Extrait sec: 56,1%. EXEMPLE 3 (comparatif) On reprend le mode opératoire de l'Exemple 2 en remplaçant les 3 parties de méthacrylate d'éthyltriglycol par 3 parties d'acrylate de méthoxyéthyle. La dispersion obtenue possède les caractéristiques suivantes: * Viscosité Brookfield à 23C: 620 mPa.s * Taille moyenne des particules: 202 nm * Extrait sec: 55,1%. EXEMPLES 4 à 6 On reprend le mode opératoire de l'Exemple 1 en ajoutant des quantités croissantes de méthacrylate d'éthylimidazolidone dans la composition de la préémulsion. Ces quantités ainsi que les caractéristiques des dispersions obtenues sont indiquées dans le Tableau 1 ci- apres. TABLEAU 1 Exemple 4 5 6 Méthacrylate 0,2 0,5 1,0 d'éthylimidazolidone (parties) Viscosité Brookfield 500 475 920 à 23 C (mPa.s) Taille moyenne des 227 231 165 particules (nm) Extrait sec (%) 55,6 54,8 54,2 EXEMPLE 7 On reprend le mode opératoire de l'Exemple 4 en remplaçant le méthacrylate d'éthylimidazolidone par une formulation à 20% de ce dernier dans du méthacrylate de méthyle (formulation commercialisée par la Société "ELF ATOCHEM" sous la marque "NORSOCRYL 100"). La dispersion obtenue possède les caractéristiques suivantes: ll * Viscosité Brookfield à 23'C: 475 mPa.s * Dimension des particules: 200 nm * Extrait sec: 55,7%. EXEMPLE 8 On reprend le mode opératoire de l'Exemple 5 en remplaçant le méthacrylate d'éthylimidazolidone par le méthacrylamide d'éthylimidazolidone. La dispersion obtenue a les caractéristiques suivantes: * Viscosité Brookfield à 23 C: 550 mPa.s * Dimension des particules: 195 nm * Extrait sec: 56,0%. EXEMPLES 9 à 11 On reprend le mode opératoire de l'Exemple 1 en utilisant les compositions monomériques indiquées dans le Tableau 2 ci-après. Dans ce tableau, sont également indiquées les caractéristiques des dispersions obtenues. TABLEAU 2 Exemple 9 10 11 Composition en monomères (parties) Acrylate de méthyle................ 40,4 40,4 33,6 Acrylate de 2-éthylhexyle.......... 53,8 53,8 60,6 Acide acrylique.................... 2,5 2,5 2,5 Méthacrylate d'éthyltriglycol...... 3 3 3 Méthacrylate d'éthylimidazolidone.. 0,3 0,3 0,3 Dodécylmercaptan............ ..... 0,1 0,2 0,1 Viscosité Brookfield à 23'C (mPa.s) 550 310 775 Taille moyenne des particules (nm) 212 239 205 Extrait sec (%) 55,8 55,8 55,8..DTD: EXEMPLE 12 Des mesures de pelage, de collant à la boucle "loop tack" et de fluage ont été conduites avec les dispersions obtenues conformément aux Exemples 1 à 11. Les résultats sont rapportés dans le Tableau 3 ci- après. ui 9661 alqoqo: poq4a qsaT, 4eu,i: IT * (uux) OOOSV (UID /N) 7 ' O 'S 8J' 8'10 1'1 l'O 8 'O 'I L 'ú 6 'ú 9E TIY4L.4 uoIas abelad (jTqLDJ (;Tq- Té( jTqpj -eduoD) -euIo) ->duioo) Il 01 6 8 L 9 1 tú I adumaex EXEMPLE 13 (comparatif) On reprend le mode opératoire de l'Exemple 1 en incorporant une préémulsion ayant la composition suivante: Acrylate de 2-éthylhexyle............. 75,7 parties Acétate de vinyle..................... 18 " Acide acrylique.......... ........... 5,3 " Vinyl sulfonate de sodium............. 1 " Eau déminéralisée..................... 34,7 Tensio-actif anionique commercialisé par la Société RHÈNE-POULENC sous la dénomination "ADEX 26 S"............... 5,71 " Nonyl phénol éthoxylé à 25 moles d'oxyde d'éthylène, commercialisé par la Société WITCO sous la dénomination "REWOPAL HV 25"........... 2,50 " La dispersion obtenue possède les caractéristiques suivantes: * Viscosité Brookfield à 23'C: 1500 mPa.s * Taille moyenne des particules: 208 nm..DTD: * Extrait sec: 56,1%. EXEMPLE 14 On reprend le mode opératoire de l'Exemple 13 en remplaçant 1,5 parties d'acétate de vinyle par 1,5 parties d'une formulation comportant 20% de méthacrylate d'éthylimidazolidone dans du méthacrylate de méthyle (formulation commercialisée par la société "ELF ATOCHEM" sous la marque "NORSOCRYL 100"). La dispersion obtenue possède les caractéristiques suivantes: * Viscosité Brookfield à 23'C: 1640 mPa.s * Taille moyenne des particules: 205 nm Extrait sec: 55,7%. EXEMPLE 15 Des mesures de pelage, de collant à la boucle "loop tack" et de fluage ont été conduites avec les dispersions obtenues conformément aux Exemples 13 et 14. Les résultats sont rapportés dans le Tableau 4 ci-après. TABLEAU 4 Exemple 13 (comparatif) 14 Pelage selon FTM1 2,5 2,7 (N/cm) Collant à la boucle 3,3 4,7 selon FTM9 (N/cm) Fluage selon FTM8 3000 > 30 000 (mn) EXEMPLES 16 (comparatif) et 17 On reprend le mode opératoire de l'Exemple 1 en utilisant les compositions monomériques indiquées dans le Tableau 5 ci-après. Dans ce tableau figurent également les caractéristiques des dispersions obtenues. TABLEAU 5 Exemple 16 17 (compa- ratif) Composition en monomères (parties) Acrylate de 2-éthylhexyle...... .. 93,5 95,0 Acide acrylique.................... 2,5 2,5..DTD: Méthacrylate de méthyle............ 4,0 - Méthacrylate d'éthylimidazolidone formule à 20% dans le méthacrylate de méthyle (NORSOCRYL 100)......... - 2,5 Viscosité Brookfield à 23'C (mPa.s) 1550 960 Taille moyenne des particules (nm) 150 182 Extrait sec (%) 54 55 EXEMPLE 18 Des mesures de pelage, de collant à la boucle "loop tack" et de fluage ont été conduites avec les dispersions obtenues conformément aux Exemples 16 et 17. Les résultats sont rapportés dans le Tableau 6 ci-après. TABLEAU 6 Exemple 16 (comparatif) 17 Pelage selon FTM1 3,0 1,5 (N/cm) Collant à la boucle 3,2 3,0 selon FTM9 (N/cm) Fluage selon FTM8 73 > 30 000 (mn) REVENDICATIONS 1 - Polymère adhésif sensible à la pression, obtenu par polymérisation en émulsion du mélange des monomères suivants, pour un total de 100% en poids: (A) 40 à 95% en poids d'au moins un monomère (méth)acrylique ou vinylique capable de conduire à un homopolymère ayant une température de transition vitreuse inférieure ou égale à -40 C; (B) 2 à 50% en poids d'au moins un monomère (méth)acrylique ou vinylique capable de conduire à un homopolymère ayant une température de transition vitreuse supérieure ou égale à 0'C; (C) 0,5 à 6% en poids d'au moins un monomère (méth)acrylique carboxylique; (D) 0 à 5% en poids d'au moins un monomère (méth)acrylique éthoxylé à 1 à 20 moles d'oxyde d'éthylène; (E) 0,05 à 1% en poids d'au moins un monomère (méth)acrylique ou vinylique comportant un groupe uréido; et (F) 0 à 2% en poids d'au moins un monomère acrylique ou vinylique portant une fonction sulfonate, ledit polymère ayant une température de transition vitreuse inférieure ou égale à -25'C, et la polymérisation ayant été conduite en présence d'au moins un agent de transfert utilisé à raison de 0,05 à 0,25% en poids par rapport aux monomères. 2 - Polymère selon la revendication 1, caractérisé par le fait qu'il est obtenu par copolymérisation en émulsion de: * 50 à 65% en poids de (A); * 25 à 45% en poids de (B); * 1 à 3% en poids de (C); * 0 à 3% en poids de (D); * 0,1 à 0,5% en poids de (E); et * 0,5 à 1,5% en poids de (F). 3 - Polymère selon l'une des revendications 1 et 2 caractérisé par le fait qu'il a une température de transition vitreuse inférieure ou égale à -40'C. 4 - Polymère selon l'une des revendications 1 à 3, caractérisé par le fait que les monomères (A) sont choisis parmi l'acrylate de butyle, l'acrylate de n-octyle, l'acrylate d'isooctyle, l'acrylate de 2-éthylhexyle et le versatate de 2-éthylhexyle. - Polymère selon l'une des revendications 1 à 4, caractérisé par le fait que les monomères (B) sont choisis parmi l'acrylate de méthyle, le méthacrylate de butyle, le méthacrylate de méthyle et l'acétate de vinyle. 6 - Polymère selon l'une des revendications 1 à 5, caractérisé par le fait que les monomères (C) sont choisis parmi l'acide acrylique et l'acide méthacrylique. 7 - Polymère selon l'une des revendications 1 à 6, caractérisé par le fait que les monomères (D) sont choisis parmi l'acrylate de méthoxyéthyle, l'acrylate d'éthyldiglycol et le méthacrylate d'éthyltriglycol. 8 - Polymère selon l'une des revendications 1 à 7, caractérisé par le fait que les monomères (E) sont choisis parmi le (méth)acrylate d'éthylimidazolidone, le (méth)acrylamide d'éthylimidazolidone et la 1-[2-[[2- hydroxy-3-(2-propényloxy)propyl]amino]éthyl]-2- imidazolidone. 9 - Polymère selon l'une des revendications 1 à 8, caractérisé par le fait qu'il a été obtenu par polymérisation en émulsion en présence de 0,05 à 0,2 % en poids de l'agent de transfert. - Polymère selon l'une des revendications 1 à 9, caractérisé par le fait que l'agent de transfert est choisi parmi les alkylmercaptans, les mercaptopropionates d'alkyle et l'acide thiogycolique. 11 - Polymère selon l'une des revendications 1 à , caractérisé par le fait qu'il a été obtenu par polymérisation en émulsion du mélange de monomères en présence de 2 à 4% en poids, de préférence de 2,5 à 3,7% en poids, par rapport aux monomères d'au moins un agent émulsifiant choisi parmi les agents tensio- actifs anioniques, tels que le laurylsulfate de sodium, les nonylphénol sulfates éthoxylés en particulier à 20 - moles d'oxyde d'éthylène, le benzène dodécylsulfonate et les alcools gras éthoxylés sulfates, et les agents tensio- actif non-ioniques, tels que les nonylphénols éthoxylés en5 particulier à 10 - 40 moles d'oxyde d'éthylène et les alcools gras éthoxylés, en particulier avec des proportions en poids en tensio-actif anionique / tensio-actif non-ionique allant de 25/75 à 60/40.